FR 2543061 A1 19840928 FR 8404521 A 19840323 L'invention concerne un support pour enregistre- ment par jets d'encre, et plus particulièrement un support d'enregistrement présentant une excellente aptitude à l'absorption de l'encre et une grande clarté ou netteté de l'image enregistrée sur ce support. Le procédé d'enregistrement par jets d'encre consiste à éjecter de petites gouttelettes d'un liquide d'enregistrement (encre) au moyen de diverses techniques de décharge d'encre (par exemple la technique utilisant l'attraction électrostatique, la technique utilisant une vibration ou un déplacement mécanique de l'encre au moyen d'éléments piézo-électriques, la technique utilisant la pression de moussage de l'encre engendrée par chauffage) et dépÈt de certaines ou de la totalité des gouttelettes éjectées sur un support d'enregistrement tel que du papier, de façon à effectuer l'enregistrement. L'enregistrement par jets d'encre est considéré comme un procédé d'enregistrement produisant des bruits limités et permettant un travail à grande vitesse et une impression en couleurs multiples Pour l'enregistrement par jets d'encre, on utilise principalement, pour des rai- sons de sécurité et de caractéristiques d'enregistrement, des liquides d'enregistrement contenant de l'eau comme constituant principal, et, dans de nombreux cas, un poly- alcool leur est ajouté afin d'empêcher l'engorgement des buses et d'améliorer la stabilité de la décharge. Les supports d'enregistrement utilisés jusqu'à présent pour un enregistrement par jets d'encre sont constitués habituellement de papier uni et de papier dit pour enregistrement par jets d'encre qui comprend un substrat sur lequel est appliquée une couche poreuse d'absorption d'encre Cependant, on demande toujours aux supports d'enregistrement des caractéristiques de compor- tement plus sophistiquées et plus étendues, avec les amé- liorations apportées aux performances des appareils d'enregistrement par jets d'encre tels que l'accélération de l'enregistrement et le développement de l'enregistre- ment en couleurs multiples, et avec une utilisation de plus en plus répandue des appareils d'enregistrement par jets d'encre Autrement dit, un support pour enregistrement par jets d'encre doit satisfaire les diverses exigences fondamentales suivantes portant sur les caractéristiques de travail pour former des images de résolution et de qualité élevées: 1) le support d'enregistrement doit absorber l'encre aussi rapidement que possible 2) un point d'encre, lorsqu'il recouvre un point d'encre appliqué précédemment, ne doit pas le perturber; 3) les gouttelettes d'encre ne doivent pas diffuser sur le support d'enregistrement, ou bien les diamètres des points d'encre ne doivent pas augmenter plus qu'il n'est nécessaire; 4) les formes des points d'encre doivent être proches d'un cercle régulier et les périmètres des points d'encre doivent former une ligne régulière; ) les points d'encre doivent avoir une densité optique élevée et des lignes de périmètre nettes. En plus de ces caractéristiques, il est demandé les caractéristiques suivantes au support d'enregistrement afin que l'on puisse obtenir des images de résolution élevée, comparables à celles des photographies en couleur, par le-procédé d'enregistrement par jets d'encre de cou- leurs multiples: 6) les colorants contenus dans les encres appli- qués sur le support d'enregistrement doivent présenter une excellente propriété de développement de la couleur; 7) le support d'enregistrement doit être excellent, en particulier en ce qui concerne l'aptitude à fixer les encres car, dans certains cas, des points d'encre en nombre égal à celui des couleurs des encres utilisées sont déposés sur le même point de façon à se recouvrir les uns les autres; 8) le support d'enregistrement doit avoir une surface brillante; 9) le support d'enregistrement doit présenter une luminosité élevée. Dans le passé, des supports pour enregistrement par jets d'encre étaient utilisés exclusivement pour l'obtention d'une image du type ne transmettant pas la lumière (à des fins d'observation d'images superficielles). Cependant, avec l'amélioration des performances des appa- reils d'enregistrement-par jets d'encre et avec leur uti- lisation de plus en plus répandue, il est de plus en plus demandé des supports d'enregistrement convenant à des fins autres que l'observation d'images superficielles Ces nouvelles applications des supports d'enregistrement com- prennent, par exemple, la projection d'une image enregis- trée sur un écran ou autre au moyen d'un dispositif optique tel qu'un projecteur de diapositives ou un rétroprojecteur, de plaques de séparation des couleurs pour produire des plaques positives utilisées dans l'impression en couleur, et de filtres mosaïques de couleurs destinés à être utilisés dans des dispositifs d'affichage en couleur par cristaux liquides et autres. On observe une lumière diffuse, dispersée par des images enregistrées, lorsque les supports d'enregis- trement sont utilisés à des fins d'observation d'images superficielles Par contre, la lumière transmise par l'image formée est d'une importance primordiale lorsque les supports d'enregistrement sont utilisés aux nouvelles fins indiquées ci-dessus. Par conséquent, il est demandé aux supports d'enregistrement par jets d'encre, en plus des exigences indiquées précédemment, une excellente transparence et en particulier un excellent coefficient de transmission linéaire Cependant, on n'a pas encore trouvé un support d'enregistrement du type transmettant la lumière qui satisfasse tous les critères indiqués ci-dessus. La plupart des supports d'enregistrement classi- ques, du type ne transmettant pas la lumière, comportent une couche poreuse d'absorption d'encre, à leur surface, afin que l'encre soit absorbée dans les espaces vides de la couche Par conséquent, la surface de tels supports d'enregistrement n'est pas brillante en raison de la porosité Par ailleurs, lorsque la couche superficielle d'absorption d'encre n'est pas poreuse, des constituants non volatils tels qu'un polyalcool, contenus dans l'encre appliquée, restent pendant une longue durée sur la sur- face; autrement dit, il faut beaucoup de temps pour faire sécher ou fixer l'encre En conséquence, ces supports d'enregistrement sont désavantageux par le fait que l'image formées lorsqu'elle entre en contact avec un objet, par exemple un vêtement, le tache ou est détériorée. L'invention a pour objet un support pour enre- gistrement par jets d'encre qui est particulièrement excel- lent en ce qui concerne l'aptitude à absorber l'encre et la netteté de l'image enregistrée sur ce support L'inven- tion a également pour objet un support pour enregistrement par jets d'encre qui comporte une couche poreuse d'absorp- tion d'encre, à sa surface, et qui est particulièrement excellent dans son aptitude à absorber l'encre L'invention a pour autre objet un support pour enregistrement par jets d'encre en couleurs complètes, ayant une excellente aptitude à absorber l'encre, présentant une excellente netteté de l'image enregistrée et un excellent brillant de la surface. L'invention a pour autre objet un support pour enregistrement par jets d'encre convenant à des fins d'observation de lumière transmise, par exemple à la pro- jection d'une image enregistrée sur un écran ou autre, à l'aide d'un dispositif optique tel qu'un projecteur de diapositives ou un rétroprojecteur, de plaques de sépara- tion des couleurs pour la fabrication de plaques positives utilisées en impression en couleur, et de filtres mosai- ques de couleurs utilisés dans des dispositifs d'affichage en couleur à cristaux liquides et autres. Ces objets et autres objets de l'invention ressortiront plus complètement de la description qui suit. Conformément à l'invention, il est prévu un support d'enregistrement comprenant un produit de conden- sation de D-sorbitol et de benzaldéhyde. Le produit de condensation de D-sorbitol et de benz- aldéhyde contenu dans le support d'enregistrement selon l'invention peut être synthétisé par condensation de D- sorbitol avec du benzaldéhyde et peut avoir un rapport molaire du premier au second de 1:1, 1:2, ou 1:3, plus avantageusement de 1:2 ou 1:3, et de préférence de 1:2. Des dérivés du produit de condensation ci-dessus peuvent également âtre utilisés de façon similaire dans l'invention Ces dérivés peuvent être synthétiés par introduction de divers substituants dans le produit de condensation ci-dessus, conformément à des procédés con- nus, ou par des condensations de D-sorbitol avec des dérivés de benzaldéhyde qui sont utilisés à la place du benzaldéhyde Ces produits de condensation, y compris lesdits dérivés, peuvent être utilisés seuls ou en com- binaisons. Le produit de condensation de D-sorbitol et de benzaldéhyde dans lequel le rapport du premier au second est de 1:2 est appelé dibenzyiidène-sorbitol (produit par la firme Shin Nippon Rika IKK sous la marque commer- ciale "Geruoru D") et le produit dont le rapport molaire est 1:3 est appelé tribenzylidène-sorbitol (fourni par la firme précitée sous la marque commerciale "Geruoru T"). Le dibenzylidène-sorbitol est un composé chimi- quement neutre et relativement soluble (environ 20 % en poids) dans des solvants tels que N-méthylpyrrolidone, NN-diméthylformnaide, diméthylsulfoxyde et autres, mais légèrement soluble dans la majorité des solvants par exemple l'éthanol, l Visopropanol, l'éthylène-glycol, le glycérol, le diéthylène-glycol, l'alcool benzylique, l'éthyl-cellosolve, le têtrahydrofuranne, le dioxanne, la cyclohexylamine, l'aniline et la pyridine; après dis- solution par chauffage de ce composé dans ces solvants, un refroidissement provoque une gélification des solu- tions Dans l'invention, cette aptitude à la gélification (l'aptitude à provoquer la gélification ou la solidifica- tion des liquides) du produit de condensation précité abaisse la mobilité d'un solvant faiblement volatil tel qu'un polyalcool contenu dans le liquide d'enregistrement appliqué sur le support pour enregistrement par jets d'encre, assurant ainsi le fixage du liquide d'enregistrement. Le support d'enregistrement selon l'invention comprend généralement un substrat utilisé comme support et une couche d'absorption d'encre formée sur la surface du substrat, ou bien il -peut-comporter-une-structure dans laquelle le substrat et la couche d'absorption d'encre sont formés d'une seule pièce Les points ( 1) à ( 4) sui- vants peuvent être considérés comme des exemples de formes avantageuses de réalisation du support d'enregistrement selon l'invention. ( 1) Un type de support d'enregistrement compre- nant un substrat transparent et une couche transparente d'absorption d'encre formée sur le substrat, le produit de condensation ci-dessus étant contenu dans la couche d'absorption de l'encre. Ce type de support d'enregistrement est excellent, en particulier en ce qui concerne la transparence, et il est utilisé principalement comme support d'enregistrement à des fins d'observation de la lumière transmise, par exemple pour l'enregistrement d'une image et projection de l'image formée sur un écran ou autre par passage d'un faisceau lumineux à travers le support d'enregistrement à l'aide d'un dispositif optique tel qu'un rêtroprojec- teur. Des substrats transparents utilisables pour ce type de support d'enregistrement peuvent comprendre des pellicules ou des plaques de matière plastique, par exemple de polyester, de diacétate de cellulose, de tri- acétate de cellulose, de polymère acrylique, de polycar- bonate, de poly(chlorure de vinyle), de polyimide, de "Cellophane" et de "Cellulo Xd", et des plaques de verre. Un substrat approprié est choisi parmi ces éléments en fonction du but de l'enregistrement ou de son utilisation. La couche d'absorption-d'encre peut être composée fondamentalement du produit de condensation précité et d'une matière macromoléculaire pouvant former un revête- ment continu transparent. De telles matières macromoléculaires peuvent comprendre, par exemple, de l'amidon, de la caséine, de l'albumine, de la gomme arabique, de l'alginate de sodium de l'alcool polyvinylique, du polyuréthanne, du poly- (vinyl-formal), une résine phénolique, une résine ionomère, du poly(vinylbutyral), un polyamide, un polyacrylamide, une polyvinylpyrrolidone, un copolymère d'éthylène et d'acétate de vinyle et du poly(acétate de vinyle) Ces polymères peuvent être utilisés seuls ou en combinaison. Le produit de condensation peut être utilisé en quantité comprise entre environ 5 et 200 parties, avantageusement entre environ 10 et 100 parties, en poids, pour 100 parties en poids de la matière macromoléculaire. La couche d'absorption d'encre peut être formée de la manière suivante: un mélange du produit de conden- sation et de la matière macromoléculaire, dissous, si cela est nécessaire, dans un solvant, avec ou sans chauffage, est appliqué sur le substrat transparent par le procédé d'enduction au rouleau, d'enduction à la barre, d'enduc- tion par pulvérisation, d'enduction à la lame de verre ou d'enduction par fusion à chaud, et ce mélange est séché ou refroidi En variante, la matière macromoléculaire est appliquée comme couche d'apprêt sur le substrat, puis le produit de condensation dissous dans un solvant est appli- gué sur cette couche et séché Dans certaines circons- tances, pour améliorer la capacité d'absorption d'encre, la couche d'absorption d'encre peut être rendue poreuse par dispersion, dans cette couche, d'une charge, par exemple, sous une forme finement divisée, de la silice, de l'argile, du talc, de la terre de diatomées, du car- bonate de calcium, du sulfate de calcium, du sulfate de baryum, du silicate d'aluminium, de la zéolite synthéti- que, de l'alumine, de l'oxyde de zinc, de la lithopone ou du blanc satin, en quantités ne détruisant pas la transparence, c'est-à-dire le coefficient de transmission linéaire du substrat d'enregistrement On peut noter qu'il n'est pas toujours nécessaire que le substrat transparent ou la couche transparente d'absorption d'encre soit incolore; aucun problème n'apparaît lorsque le support d'enregis- trement est coloré, pourvu qu'il soit transparent. L'expression "coefficient de transmission linéai- re" (T %) utilisée dans le présent mémoire désigne la valeur déterminée de la manière suivante: à l'aide d'un photo- mètre, on mesure le coefficient de transmission spectrale d'un faisceau lumineux direct qui pénètre perpendiculaire- ment dans l'échantillon, passe à travers lui, puis dans une fente placée à une distance d'au moins 8 cm de l'échan- tillon, sur le prolongement du trajet de la lumière inci- dente La valeur Y des valeurs trichromatiques est déter- minée d'après le coefficient de transmission spectrale trouvé Ensuite, on calcule le pourcentage T conformément à l'équation T = (Y/Yo) x 100 ( 1) o Y est la valeur Y trouvée pour l'échantillon, et Yo est la valeur Y pour le blanc Par exemple, un spectro- photomètre enregistreur, modèle 323 (fourni par la firme Hitachi, Ltd) peut être utilisé pour les opérations de photométrie indiquées ci-dessus. Par conséquent, le coefficient de transmission linéaire portant ici sur la lumière directe diffère du coefficient de transmission de lumière diffuse (un coef- ficient de transmission mesuré à l'aide d'une sphère d'inté- gration placée en arrière de l'échantillon, sur la lumière transmise par l'échantillon, y compris la lumière diffuse) et de l'opacité (le rapport de l'intensité de la lumière diffuse, mesurée à l'aide d'un fond blanc appliqué sur la face arrière de l'échantillon, à celle mesurée avec un fond noir) Etant donné qu'une considération importante de l'utilisation d'instruments dans lesquels des techni- ques optiques sont utilisées est le comportement des rayons directs, la détermination du coefficient de transmission linéaire des supports d'enregistrement à utiliser dans de tels instruments est particulièrement importante pour éva- luer la transparence des supports. Par exemple, lorsqu'une image formée sur un sup- port d'enregistrement est projetée sur un écran au moyen d'un rétroprojecteur, il faut, pour obtenir une image projetée distincte, aisément visible, avec un con- traste élevé entre la zone de l'écran portant l'image et la zone de l'écran sans image, que la zone de l'écran sans image soit lumineuse, en d'autres termes que le coefficient de transmission linéaire du support d'enre- gistrement soit supérieur à un niveau défini Conformé- ment à des essais mettant en oeuvre un rétroprojecteur et des mires d'essai, il est apparu que le support 1 î d'enregistrement doit avoir un coefficient de transmis- sion linéaire d'au moins 2 % pour que l'on obtienne une image projetée d'une qualité aussi bonne que celle men- tionnée ci-dessus, et d'au moins 10 % pour que l'on obtienne une image projetée plus claire ou plus nette. Ainsi, ce type de support d'enregistrement doit avoir un coefficient de transmission linéaire d'au moins 2 %. ( 2) Un type de support d'enregistrement comprenant un substrat et une couche d'absorption d'encre appliquée sur ce substrat et présentant une surface lisse, le pro- duit de condensation ci-dessus étant contenu dans la couche d'absorption d'encre. Ce type de support d'enregistrement est excel- lent en ce qui concerne le brillant de surface, très supérieur aux supports d'enregistrement classiques, présentant une surface lisse similaire, en ce qui concerne la capacité d'absorption d'encre, et il est utilisé comme support pour l'enregistrement d'images en couleurs com- plètes d'une excellente netteté, à des fins d'observa- tion d'images superficielles. Bien que le papier convienne comme substrat dans ce cas, le substrat utilisé n'est pas particulière- ment limité à cette matière, mais il peut être choisi parmi des étoffes, des plaques de bois; des plaques métalliques, des pellicules de résine et des feuilles de papier synthétique La couche d'absorption d'encre, bien qu'elle soit composée fondamentalement du produit de condensa- tion précité et d'une matière macromoléculaire capable de former un revêtement continu, diffère du cas ci-dessus ( 1) par le fait qu'il n'est pas nécessaire qu'elle soit transparente Cependant, la couche d'absorption d'encre peut, dans ce cas, être formée presque sensiblement de la même manière que dans le cas ( 1) Le produit de con- densation est utilisé en quantités de 5 à 200 parties, de préférence 10 à 100 parties, en poids, pour 100 par- ties en poids de la matière macromoléculaire. ( 3) Un type de support d'enregistrement com- prenant une pellicule unique composée principalement d'une résine thermoplastique ou soluble dans un solvant et du produit de condensation ci-dessus. Ce type de support d'enregistrement, lorsqu'il est transparent, est analogue au type ( 1) et, lorsqu'il n'est pas transparent, est analogue au type ( 2), en ce qui concerne les propriétés et les possibilités d'appli- cation. Etant donné que ce type de support d'enregistre- ment comprend une pellicule de résine thermoplastique ou de résine, soluble dans un solvant, connue, pellicule sur laquelle le produit de condensation est ajouté, il peut être produit par la mise en oeuvre de divers procédés connus de formation de pellicules, par exemple par calan- drage, gonflage, extrusion de pellicule en filière plate, coulage en solution, etc Des matières macromoléculaires convenant à cette forme de réalisation peuvent comprendre, par exemple, de la "Cellophane", de l'acétate de cellu- lose, du polyéthylène, du poly(chlorure de vinyle), du polystyrène, du poly(alcool vinylique), du polyester, un polyamide, un polyimide, du polycarbonate, un polymère acrylique et un hydrochlorure de caoutchouc Le produit de condensation est utilisé en quantités de 5 à 100 parties, avantageusement de 10 à 70 parties, en poids pour 100 par- ties en poids de la matière macromoléculaire. ( 4) Un type de support d'enregistrement compre- nant un substrat et une couche poreuse d'absorption d'encre appliquée sur ce substrat, le produit de conden- sation ci-dessus étant contenu dans la couche d'absorption d'encre. Ce type de support d'enregistrement est parti- culièrement excellent en ce qui concerne sa capacité d'absorption d'encre et il est utilisé pour l'enregistre- ment d'images en couleurs complètes, d'une excellente netteté, convenant à des fins d'observation d'images super- ficielles. Dans ce cas, on peut utiliser, pour le substrat, diverses matières telles que celles indiquées dans le cas ( 2) ci-dessus, sans aucune restriction particulière. La couche d'absorption d'encre comprend des par- ticules de charge, un liant et le produit de condensation. Les matières utilisables comme charge peuvent comprendre des pigments inorganiques blancs, par exemple de la silice, de l'argile, du talc, de la terre de diatomées, du car- bonate de calcium, du sulfate de calcium, du sulfate de baryum, de l'oxyde de titane, de l'oxyde de zinc, du blanc satin, de la lithopone, de l'alumine et de la zéolite, et des particules de composés macromoléculaires organiques, par exemple du polystyrène, du polyéthylène, de la résine urée-formaldéhyde, du poly(chlorure de vinyle), et du poly- (méthacrylate de méthyle) Ces matières peuvent être uti- lisées seules ou en combinaison Des matières utilisables comme liant peuvent comprendre des polymères hydrosolubles, par exemple de l'amidon, de la gélatine, de la caséine, de la gomme arabique, de l'alginate de sodium, de la carboxy- méthylcellulose; des latex de caoutchouc synthétique et de résine synthétique, et des résines organiques solubles dans un solvant, par exemple du poly(vinyl-butyral), du poly(chlorure de vinyle), du poly(acétate de vinyle)-, du polyacrylonitrile, du poly(méthacrylate de méthyle), du poly(vinyl-formal), de la résine mélamine, un polyamide, une résine phénolique, du polyuréthanne et une résine alkyd Ces matières peuvent également être utilisées seules ou en combinaison Le produit de condensation est utilisé en quantités de 1 à 50 parties, avantageusement de 2 à parties en poids pour 100 parties en poids de toutes les matières constituant la couche d'absorption d'encre. La couche d'absorption d'encre est formée par dispersion de tous les constituants nécessaires à sa for- mation dans un véhicule tel que de l'eau, application de la dispersion résultante sur un substrat de l'une quel- conque de diverses manières convenables, et séchage du revêtement aussi rapide que possible Le revêtement est ajusté à une épaisseur d'environ 1 à 200 gm, de préfé- rence environ 5 à 80 Nm. Bien que des formes de réalisation typiques du support d'enregistrement selon l'invention aient été décrites, il est évident que ce support d'enregistrement n'est pas limité à ces formes de réalisation Dans toutes les formes de réalisation décrites, divers additifs tels qu'un dispersant, un colorant fluorescent, un régulateur de p H, un agent anti-mousse, un lubrifiant, un conserva- teur, un agent tensio-actif, etc peuvent être incorporés dans la couche d'absorption d'encre. En utilisant le support d'enregistrement selon l'invention, qui comprend, comme produit de condensation, du D-sorbitol-benzaldéhyde, on peut obtenir une image de haute résolution, nette et de bonne coloration, sans provoquer le mélange, l'empâtement ou la coulée de l'encre, même lorsque des gouttelettes d'encre de différentes cou- leurs sont appliquées au même point sur le support d'enregistrement, à intervalles courts De plus, le support d'enregistrement peut être réalisé de façon à avoir un brillant de surface élevée qui n'a jamais été obtenu avec les supports d'enregistrement de l'art antérieur destinés à un enregistrement par jets d'encre, et le support d'enre- gistrement selon l'invention peut également être utilisé pour des opérations autres que les opérations classiques d'observation d'images superficielles; autrement dit, le support d'enregistrement selon l'invention peut égale- ment être utilisé pour la projection d'une image qu'il porte enregistrée sur un écran ou autre, au moyen d'un dispositif optique tel qu'un projecteur de diapositives ou un rétroprojecteur, pour une plaque de séparation de couleurs destinée à la fabrication d'une plaque positive utilisée dans une impression en couleur, ou pour un filtre mosaïque de couleurs utilisé dans un dispositif d'affichage en couleur à cristaux liquides. L'invention sera décrite plus en détail en réfé- rence aux exemples suivants. Exemple 1 On applique la composition de revêtement A, donnée ci-dessous, sur un substrat transparent de 80 gm d'épaisseur, constitué d'une pellicule de poly(téréphtalate d'éthylène) (produite par Imperial Chemical Industries, Ltd) au moyen d'un appareil d'enduction à la barre, et la composition est séchée à 80 'C pendant 20 minutes pour former un revêtement d'environ 30 Nom d'épaisseur On applique sur ce revêtement la composition suivante B de revêtement, au moyen d'un appareild'enduction à la barre, et on fait sécher cette composition B à 100 'C pendant minutes pour former une couche d'absorption d'encre d'environ 2 gm d'épaisseur. Composition de revêtement A Poly(alcool vinylique) (PVA HC, produit par Kurare Co, Ltd) 20 parties en poids Eau 80 Composition de revêtement B Dibenzylidène-sorbitol 20 parties en poids N,N-diméthylformamide 80 la Le support d'enregistrement ainsi obtenu est incolore et transparente On procède à des essais d'enre- gistrement par jets d'encre sur ce support en déchargeant les quatre types d'encre suivants à l'aide d'une tête d'enregistrement par jets d'encre du type fonctionnant à la demande et comportant des oscillateurs piézo- électriques (orifices de décharge de 50 gm de diamètre, tension de commande de 60 volts des oscillations piézo- électriques et fréquence de commande de 4 k Hz). Encre jaune (composition) Jaune Acide, C I 23 Diéthylène-glycol Eau Encre rouge (composition) Rouge Acide C I 92 Diéthylène-glycol Eau Encre bleue (composition) Bleu Direct C I 86 Diéthylène-glycol Eau Encre noire (composition) 2 parties en poids " " 2 parties en poids " *" parties en poids il Noir Direct C I 19 2 parties en poids Diéthylèneglycol 20 Eau 85 Dans les essais d'enregistrement, on évalue les caractéristiques du comportement du support d'enregistre- ment conformément aux procédés suivants Les résultats sont donnés dans letableau I. 1) Temps de fixage de l'encre: il s'agit du temps mis par les gouttelettes d'encre appliquées pour sécher à un degré tel que l'encre n'adhère plus au doigt lorsque l'on laisse le support d'enregistrement à la tem- pérature ambiante, après l'achèvement de l'enregistrement, et que l'on touche du doigt l'image enregistrée. 2) Densité optique d'un point d'encre: elle est mesurée sur les points d'encre noire à l'aide d'un micro- densitomètre PDM-5 (fourni par la firme Konishiroku Photo Industry Co, Ltd), conformément à la norme JIS K-7605. 3) Possibilité d'application au rétroprojecteur elle est mesurée pour évaluer la possibilité d'appliquer des supports transparents d'enregistrement à des instru- ments optiques par projection d'une image formée sur le support d'enregistrement essayé sur un écran, à l'aide d'un rétroprojecteur constituant un exemple représentatif des instruments optiques, et par une observation visuelle de l'image formée sur l'écran Les résultats sont évalués comme suit O: la zone sans image du support d'enregistre- ment est lumineuse; la densité optique de l'image enre- gistrée est élevée; l'image projetée est claire et facile à voir et elle présente un contraste élevé. &: la zone sans image du support d'enregistre- ment est légèrement sombre; la densité optique de l'image enregistrée est assez basse, et des lignes ayant chacune une largeur de 0,1 mm et espacées de 0,25 mm ne sont pas nettement discernables. X-: la zone sans image du support d'enregistre- ment est très sombre; la densité optique de l'image enregistrée est très faible; et des lignes ayant chacune une largeur de 0,3 mm et espacées de 1 mm ne sont pas clairement discernables, ou bien la zone sans image et l'image enregistrée ne peuvent être distinguées. 4) Coefficient de transmission linéaire: il est déterminé par mesure du coefficient de transmission spectrale à l'aide d'un spectrophotomètre enregistreur du type 323 (fourni par la firme Hitachi, Ltd), alors que la distance entre l'échantillon et la fenêtre du photodétecteur est maintenue à environ 9 cm et que les valeurs obtenues sont appliquées à l'équation précédente ( 1). 5) Brillant: il s'agit d'un brillant spéculaire de 450 du support d'enregistrement d'essai mesuré confor- mément à la norme JIS Z-8741. Exemple 2 La composition de revêtement suivante C est appliquée sur le même substrat transparent que celui uti- lisé dans l'exemple 1, au moyen d'un appareil d'enduction à la barre, et elle est séchée à 1000 C pendant 20 minutes pour former une couche d'absorption d'encre d'environ Dom d'épaisseur. Composition de revêtement C Poly(alcool vinylique) (PVA KL-506, produit par Kurare Co, Ltd) 4 parties en poids Polyvinylpyrrolidone 16 parties en poids Dibenzylidène-sorbitol 4 parties en poids N,N-diméthylformamide 76 parties en poids Le support d'enregistrement incolore et trans- parent ainsi obtenu est soumis à des essais d'enregistre- ment par jets d'encre et ses caractéristiques de compor- tement sont évaluées de la même manière que dans l'exemple 1 Les résultats sont donnés dans le tableau. Exemple 3 La composition de revêtement suivante D est appliquée sur le même substrat transparent que celui uti lisé dans l'exemple 1, au moyen d'un appareil d'enduction à la barre, et elle est séchée à 80 'C pendant 10 minutes pour former une couche d'absorption d'encre d'environ Hum d'épaisseur. Composition de revêtement D-: Polymère acrylique ("Dianal BR", produit par Mitsubishi Rayon Co, Ltd) 3-parties en poids Tribenzylidène-sorbitol 3 " Fine poudre de silice 12 Xylène 40 Méthylisobutylcétone 40 Le support d'enregistrement ainsi obtenu est blanc et opaque Il est soumis à des essais d'enregistre- ment par jets d'encre et ses caractéristiques de compor- tement sont évaluées de la même manière que dans l'exemple 1 Les résultats sont donnés dans le tableau. Exemple 4 On prépare un support d'enregistrement de la même manière que dans l'exemple 2, mais en utilisant du papier couché comme substrat Le support d'enregistrement blanc et opaque ainsi obtenu est soumis à des essais d'enregistrement par jets d'encre et ses caractéristiques de comportement sont évaluées de la même manière que dans l'exemple 1 Les résultats de ces essais sont donnés dans le tableau. Exemple 5 La composition de revêtement suivante E est appliquée sur une pellicule de polyester au moyen d'un appareil d'enduction à la barre et elle est séchée à 8000 pendant 1 heure pour former un revêtement d'environ 100 gim d'épaisseur On obtient ensuite un support d'enregistre- ment incolore et transparent en retirant par pelage le revêtement de la pellicule de base en polyester. Composition de revêtement E Diacétate de cellulose (produit par Daicel Co, Ltd) 20 parties en poids Dibenzylidène-sorbitol 5 f N,N- diméthylformamide 40 Chlorure de méthylène 40 Ce support d'enregistrement est soumis à des essais d'enregistrement par jets d'encre et ses caracté- ristiques de fonctionnement sont évaluées de la même manière que dans l'exemple 1 Les résultats de ces essais sont donnés dans le tableau. Exemp 2 le comparatif i La même pellicule de polyester que celle de l'exemple i est utilisée comme support d'enregistrement pour les essais d'enregistrement par jets d'encre et ses caractéristiques de comportement sont évaluées de la même manière que dans l'exemple i Les résultats de ces essais sont donnés dans le tableau. Exemple comparatif 2 On prépare un support d'enregistrement de la même manière que dans l'exemple 1, mais sans appliquer la composition de revêtement B Le support d'enregistre- ment incolore et transparent ainsi obtenu est soumis à des essais d'enregistrement par jets d 'encre et ses caracté- ristiques de comportement sont évaluées de la même manière que dans l'exemple i Les résultats de ces essais sont donnés dans le tableau. Exemple comparatif 3 On utilise le même papier couché que celui de l'exemple 4 comme support d'enregistrement pour effec- tuer des essais d'enregistrement par jets d'encre et on évalue les caractéristiques de comportement de la même manière que dans l'exemple 1 Les résultats de ces essais sont donnés dans le tableau. TABLEAU N O d'exem Temps de Densité Capacité Coeffi Bril Evalua- ple fixage de optique d 'appli cient de lant tion l'encre des points cation à trans (%) gêné- d'encre un rétro mission rale projecteur linéaire Exemple 1 15 min 1,0 O 52 Exemple 2 10 min 1,2 O 72 - Exemple 3 5 min 0,7 21 Q Exemple 4 10 min 0,8 66 Exemple 5 15 min 1,2 81: - Exemple comparatif 7 jours 1,2 7 4 - Exemple c O Eparatif 3 jours 1,2 Q 72 X 2 Exemple conparatif 5 jours 0,5 38 V Il va de soi que de nombreuses modifications peu- vent être sortir du apportées au support d'enregistrement décrit sans cadre de l'invention. REVENDICATIONS 1 Support pour enregistrement par jets d'encre, caractérisé en ce qu'il comprend un produit de condensa- tion de D-sorbitol et de benzaldéhyde. 2 Support d'enregistrement selon la revendica- tion 1, caractérisé en ce qu'il comporte un substrat trans- parent et une couche transparente d'absorption d'encre formée sur le substrat et contenant le produit de conden- sation. 3 Support d'enregistrement selon la revendica- tion 1, caractérisé en ce qu'il comporte un substrat et une couche d'absorption d'encre formée sur le substrat et présentant une surface lisse, cette couche contenant le produit de condensation. 4 Support d'enregistrement selon la revendica- tion 1, caractérisé en ce qu'il comporte une pellicule composée d'une résine thermoplastique ou d'une résine soluble dans un solvant. Support d'enregistrement selon la revendica- tion 1, caractérisé en ce qu'il comporte un substrat et une couche-poreuse d'absorption d'encre formée sur le substrat et contenant le produit de condensation.